АДГЕЗИОННАЯ КОМПОЗИЦИЯ НА ОСНОВЕ ПОЛИЭТИЛЕНА

1. Адгезионная композиция на основе полиэтилена, предназначенная для использования в качестве адгезионного слоя в многослойных изделиях, включающая
от 5 до 45 мас.% полиэтилена низкого давления (ПЭНД);
от 20,87 до 83,97 мас.% одного или двух линейных полиэтиленов низкого давления (ЛПЭНД), представляющих собой гомополимер этилена или сополимер этилена и (С4-С8)-α-олефина с содержанием α-олефинового сомономера 1,5-8 мас.%;
от 10 до 30 мас.% сополимера этилена и (С4-С8)-α-олефина с содержанием α-олефинового сомономера 10-40% мас;
от 0,5 до 2 мас.% функционального мономера, предпочтительно малеиновый ангидрид;
от 0,02 до 0,08 мас.% органического пероксида;
0,01-0,05 мас.% вазелинового масла;
от 0,5 до 2 мас.% 5%-го концентрата добавки, способствующей сегрегированию.
3
2. Композиция по п. 1, в которой ПЭНД выбирают из выбирают из гомополимеров этилена, имеющих плотность 0,940-0,965 г/см и показатель текучести расплава (ПТР) предпочтительно 0,5-10 г/10 мин (190°С, 5 кг).
3
3. Композиция по п. 1, в которой ЛПЭНД имеет плотность 0,915-0,927 г/см и показатель текучести расплава 1-5 г/10 мин (190°С, 2,16 кг).
4. Композиция по п. 1, в которой ЛПЭНД представляет собой гомополимер.
5. Композиция по п. 1, в которой ЛПЭНД представляет собой сополимер этилена и (С4-С8)-α-олефина, выбираемого из бутена-1, бутена-2, изобутена, пентена-1, цис-пентена-2, транс-пентена-2, 2-метилбутена-1, 3-метилбутена-1, 2-метилбутена-2, гексена-1, цис-гексена-2, транс-гексена-2, цис-гексена-3, транс-гексена-3, 2-метилпентена-1, 3-метилпентена-1, 4-метилпентена-1, 2-метилпентена-2, цис-3-метилпентена-2, транс-3-метилпентена-2, цис-4-метилпентена-2, транс-4-метилпентена-2, 2-этилбутена-1, 2,3-диметилбутена-1, 3,3-диметилбутена-1, 2,3-диметилбутена-2, гептена-1, октена-1.
6. Композиция по п. 5, в которой ЛПЭНД представляет собой сополимер этилена и бутена.
7. Композиция по п. 1, в которой сополимер этилена и (С4-С8)-α-олефина представляет собой сополимер этилена и октена.
8. Композиция по п. 1, в которой органический пероксид выбирают из гидропероксида трет-бутила, гидропероксида кумола, диизопропилбензолгидропероксида, пероксида ди-трет-бутила, пероксида трет-бутилкумола, дикумолпероксида, 1,3- 1,4-бис-(трет-бутилпероксиизопропил)бензола, пероксида ацетила, пероксида бензоила, пероксида изобутирила, пероксида бис-3,5,5-триметилгексаноила, пероксида метилэтилкетона.
9. Композиция по п. 1, в которой добавка, способствующая сегрегированию, включает добавки, выбранные из пластифицирующих добавок, технологических добавок или их смеси.
10. Композиция по п. 9, в которой пластифицирующие добавки выбирают из эрукамидов, олеомидов, глицерилстеаратов, эфиров полиола, полиэтиленовых восков и полиэтиленгликолей.
11. Композиция по п. 9, в которой технологические добавки выбирают из фторполимерных соединений, таких как винилиденфторид, гексафторпропилен тетрафторэтилен и других фторсодержащих полимеров.
12. Композиция по 9, в которой добавка, способствующая сегрегированию, представляет собой смесь пластифицирующей и технологической добавки, где их соотношение находится в диапазоне от 1:5 до 5:1, предпочтительно 1:3.
13. Композиция по п. 1, в которой используется два ЛПЭНД, один из которых представляет собой сополимер этилена с бутеном, а другой представляет собой сополимер этилена с гексеном.
14. Способ получения адгезионной композиции на основе полиэтилена по любому из пп. 1-13, включающий смешение компонентов композиции в расплаве в экструзионном или емкостном смесительном оборудовании.
15. Способ получения адгезионной композиции на основе полиэтилена по любому из пп. 1-13, включающей две стадии, где
на первой стадии получают промежуточную смесь, включающую ПЭНД и ЛПЭНД 1, представляющий собой часть линейного полиэтилена при использовании одного ЛПЭНД или один из двух используемых ЛПЭНД, функциональный мономер, органический пероксид, вазелиновое масло и часть 5%-го концентрата добавки, способствующей сегрегированию, в смесителе, которую затем перерабатывают в расплаве в экструзионном или емкостном смесительном оборудовании.
на второй стадии смесь, полученную на первой стадии, смешивают с ЛПЭНД 2, представляющим собой оставшуюся часть ЛПЭНД в случае использования одного ЛПЭНД или второй ЛПЭНД, сополимером этилена и α-олефина, и оставшейся частью 5%-го концентрата добавки, способствующей сегрегированию, в смесителе, а затем перерабатывают в экструзионном или емкостном смесительном оборудовании, с получением адгезионной композиции.
16. Применение адгезионной композиции на основе полиэтилена по любому из пп. 1-13 в качестве адгезионного слоя в многослойных покрытиях.
17. Применение по п. 16, где покрытие представляет собой двух- и трехслойную изоляцию, в частности, труб, предназначенных для строительства магистральных газо- и нефтепроводов.
18. Труба, включающая многослойную изоляцию, содержащую адгезионный слой, включающий адгезионную композицию на основе полиэтилена по любому из пп. 1-13.
19. Применение пластифицирующей добавки в качестве добавки, способствующей сегрегированию.
20. Применение технологической добавки в качестве добавки, способствующей сегрегированию.
21. Применение смеси пластифицирующей и технологической добавки в качестве добавки, способствующей сегрегированию.